(57)【要約】【課題】フォトライクな高い光沢を有し、インク吸収性、耐折り割れ性に優れるインクジェット記録材料が製造可能であり、且つ生産性の高いインクジェット記録材料の製造方法を提供する。【解決手段】平均二次粒子径が５００ｎｍ以下の無機微粒子、ジアセトンアクリルアミド変性ポリビニルアルコール及びヒドラジン系架橋剤を含有し、且つ用いるジアセトンアクリルアミド変性ポリビニルアルコールの全量とヒドラジン系架橋剤の全量を塗布の１時間以上前に混合して作製した塗布液を、非吸収性支持体上に塗布して塗膜を形成し、該塗膜の温度を塗布時の温度より１０℃以上低下させた後、乾燥することを特徴とするインクジェット記録材料の製造方法。【選択図】なし【特許請求の範囲】
【請求項１】
平均二次粒子径が５００ｎｍ以下の無機微粒子、ジアセトンアクリルアミド変性ポリビニルアルコール及びヒドラジン系架橋剤を含有し、且つ用いるジアセトンアクリルアミド変性ポリビニルアルコールの全量とヒドラジン系架橋剤の全量を塗布の１時間以上前に混合して作製した塗布液を、非吸収性支持体上に塗布して塗膜を形成し、該塗膜の温度を塗布時の温度より１０℃以上低下させた後、乾燥することを特徴とするインクジェット記録材料の製造方法。
【発明の詳細な説明】
【技術分野】
【０００１】
本発明は、インクジェット記録材料の製造方法に関し、特にインク吸収性、耐折り割れ性に優れるインクジェット記録材料が製造可能であり、且つ生産性の高いインクジェット記録材料の製造方法に関する。
【背景技術】
【０００２】
インクジェット記録方式に使用される記録材料として、支持体上に非晶質シリカ等の顔料とポリビニルアルコール等の水溶性バインダーからなる多孔質のインク受容層を有する記録材料が知られている。
【０００３】
近年、インクジェット記録方式により銀塩写真に匹敵する画質の写真画像が印刷可能となり、フォトライクな光沢や質感を有するインクジェット記録材料が求められている。このような用途に、例えば、平均二次粒子径が５００ｎｍ以下まで粉砕・分散した気相法シリカや湿式法シリカ等の無機超微粒子をインク受容層の顔料成分として用いることが提案されている。例えば、特公平３−５６５５２号公報、特開平１０−１１９４２３号公報、特開２０００−２１１２３５号公報、特開２０００−３０９１５７号公報に気相法シリカの使用例が、特開平９−２８６１６５号公報、特開平１０−１８１１９０号公報に粉砕沈降法シリカの使用例が、特開２００１−２７７７１２号公報に粉砕ゲル法シリカの使用例が開示されている。また、特開昭６２−１７４１８３号公報、特開平２−２７６６７０号公報、特開平５−３２０３７号公報、特開平６−１９９０３４号公報等にアルミナやアルミナ水和物を用いた記録材料が開示されている。
【０００４】
しかし、微細な無機超微粒子を使用すると高い光沢が得られる反面、塗布液の粘度が高くなりやすく、低い固形分濃度で塗布することから乾燥時の風紋、ひび割れ等の表面欠陥が発生しやすくなる。特に、高い光沢や良好な質感を得るためにポリオレフィン樹脂被覆紙（紙の両面にポリエチレン等のポリオレフィン樹脂をラミネートしたもの）やポリエステルフィルム等の非吸収性支持体を使用した場合、支持体がインクを吸収できないため、支持体上に設けられたインク受容層のインク吸収性が重要であり、従って多量の顔料を無機微粒子に対するバインダーの比率を低減して塗布する必要があり、乾燥時に欠陥が発生しやすかった。
【０００５】
このような表面欠陥を防止するため、架橋剤を含む塗布液を支持体に塗布した後、乾燥を比較的穏やかな条件で行う方法が知られている。例えば、特開２０００−２７０９３号公報、特開２００１−９６９００号公報等では、ポリビニルアルコールの架橋剤としてほう酸、ほう砂等のほう素化合物を用い、塗布液を塗布し一度２０℃以下に冷却して塗布液の粘度を上昇させた後、比較的低温で乾燥する方法が開示されている。しかし、これらの方法を用いても、塗布・乾燥時の条件によってはしばしば塗膜に欠陥を生じ、少しの乾燥温度変化で塗布故障が顕著になる場合があった。また、室温以下に冷却するための冷却装置が必要であり、冷却してから乾燥するため乾燥工程に長い時間が掛かり生産性を高くできず、またエネルギー効率の面でも好ましいものではなかった。更に、ほう素化合物を用いたインク受容層は膜質が剛直となるため、記録材料を曲げたときに塗膜が割れるいわゆる折り割れが起こりやすいという欠点があった。
【０００６】
これらの問題点の改善を目的として、例えば特開平１１−３４８４１７号公報、特開２００５−１４５０４３号公報（特許文献１）、特開２００５−１９９６７１号公報等にアセトアセチル基変性ポリビニルアルコールやジアセトンアクリルアミド変性ポリビニルアルコール等の変性ポリビニルアルコールと該変性基と反応する架橋剤による架橋反応を利用し、塗布液を支持体に塗布後、比較的高温で乾燥可能なインクジェット記録材料が提案されている。変性ポリビニルアルコールの架橋反応を利用したインクジェット記録材料の製造では、架橋反応の進行により塗布液がゲル化してしまうことがあるので、例えば架橋剤を塗布直前に塗布液に添加する方法、架橋剤を含有する塗布液と変性ポリビニルアルコールを含有する塗布液を別の塗布液にして同時に塗布する方法、まず架橋剤を含有する塗布液を支持体上に塗布した後で変性ポリビニルアルコールを含有する塗布液を塗布する方法等の製造方法が提案されている。これらの方法は、架橋反応の反応速度が速いアセトアセチル基変性ポリビニルアルコールを使用する場合に特に有効である。一方、ジアセトンアクリルアミド変性ポリビニルアルコールを使用するインクジェット記録材料は、アセトアセチル基変性ポリビニルアルコールを使用するインクジェット記録材料に比べて記録材料自体の経時変色が少ないという利点があるが、架橋反応の反応速度が遅いため、アセトアセチル基変性ポリビニルアルコールを使用するインクジェット記録材料と同様の塗布方法では架橋反応が十分進行せずに塗布故障を生じる場合があった。そのため、支持体上に塗布してから乾燥までの時間を長くすることや、特開２００６−２８１４７４号公報（特許文献２）に開示されているように、予め一部の架橋剤を反応させておき、塗布直前に架橋剤を追加するか、架橋剤を含む下引き層を有する支持体上に塗布する方法等が提案されている。しかしながら、塗布工程及び乾燥工程の間に架橋反応が進行するこれらの方法では、工程条件の僅かな変化で架橋反応の進行具合が異なり、品質が安定せず、架橋反応が十分進行しなかった場合に未反応の架橋剤が塗膜中に残存して、塗布欠陥やインク吸収性悪化の原因となる場合があった。
【先行技術文献】
【特許文献】
【０００７】
【特許文献１】特開２００５−１４５０４３号公報
【特許文献２】特開２００６−２８１４７４号公報
【発明の概要】
【発明が解決しようとする課題】
【０００８】
本発明の目的は、フォトライクな高い光沢を有し、インク吸収性、耐折り割れ性に優れるインクジェット記録材料が製造可能であり、且つ生産性の高いインクジェット記録材料の製造方法を提供することである。
【課題を解決するための手段】
【０００９】
上記の課題は、以下の構成のインクジェット記録材料の製造方法により達成された。
平均二次粒子径が５００ｎｍ以下の無機微粒子、ジアセトンアクリルアミド変性ポリビニルアルコール及びヒドラジン系架橋剤を含有し、且つ用いるジアセトンアクリルアミド変性ポリビニルアルコールの全量とヒドラジン系架橋剤の全量を塗布の１時間以上前に混合して作製した塗布液を、非吸収性支持体上に塗布して塗膜を形成し、該塗膜の温度を塗布時の温度より１０℃以上低下させた後、乾燥することを特徴とするインクジェット記録材料の製造方法。
【発明の効果】
【００１０】
本発明により、フォトライクな高い光沢を有し、インク吸収性、耐折り割れ性に優れるインクジェット記録材料が製造可能であり、且つ生産性の高いインクジェット記録材料の製造方法を提供することができる。
【発明を実施するための形態】
【００１１】
以下、本発明を詳細に説明する。本発明に用いられる非吸収性支持体としては、ポリエチレンテレフタレートに代表されるポリエステル樹脂、ジアセテート樹脂、トリアセテート樹脂、アクリル樹脂、ポリカーボネート樹脂、ポリ塩化ビニル、ポリイミド樹脂、セロハン、セルロイド等のプラスチック樹脂フィルム、及び紙の少なくとも片面にポリオレフィン樹脂を被覆した樹脂被覆紙等が挙げられる。本発明に用いられる非吸収性支持体の厚みは、約５０〜３００μｍ程度が好ましい。
【００１２】
本発明において好ましく用いられる樹脂被覆紙を構成する原紙は、特に制限はなく、一般に用いられている紙が使用できるが、より好ましくは例えば写真用支持体に用いられているような平滑な原紙が好ましい。原紙を構成するパルプとしては天然パルプ、再生パルプ、合成パルプ等を１種もしくは２種以上混合して用いられる。この原紙には一般に製紙で用いられているサイズ剤、紙力増強剤、填料、帯電防止剤、蛍光増白剤、染料等の添加剤が配合される。
【００１３】
更に、表面サイズ剤、表面紙力剤、蛍光増白剤、帯電防止剤、染料、アンカー剤等が表面塗布されていてもよい。
【００１４】
また、原紙の厚みに関しては特に制限はないが、紙を抄造中または抄造後カレンダー等にて圧力を印加して圧縮するなどした表面平滑性の良いものが好ましく、その坪量は３０〜２５０ｇ／ｍ２が好ましい。ただし、原紙の密度は剛直性のためには１．１０ｇ／ｃｍ３以下、好ましくは０．６〜１．０５ｇ／ｃｍ３である。密度が小さすぎると樹脂被覆を行っても均一な表面平滑性が得られにくい。
【００１５】
樹脂被覆紙の樹脂としては、ポリオレフィン樹脂や電子線で硬化する樹脂を用いることができる。ポリオレフィン樹脂としては、低密度ポリエチレン、高密度ポリエチレン、ポリプロピレン、ポリブテン、ポリペンテン等のオレフィンのホモポリマーまたはエチレン−プロピレン共重合体等のオレフィンの２つ以上からなる共重合体及びこれらの混合物であり、各種の密度、溶融粘度指数（メルトインデックス）のものを単独にあるいはそれらを混合して使用できる。
【００１６】
また、樹脂被覆紙の樹脂中には、酸化チタン、酸化亜鉛、タルク、炭酸カルシウム等の白色顔料、ステアリン酸アミド、アラキジン酸アミド等の脂肪酸アミド、ステアリン酸亜鉛、ステアリン酸カルシウム、ステアリン酸アルミニウム、ステアリン酸マグネシウム等の脂肪酸金属塩、イルガノックス１０１０、イルガノックス１０７６等の酸化防止剤、コバルトブルー、群青、セシリアンブルー、フタロシアニンブルー等のブルーの顔料や染料、コバルトバイオレット、ファストバイオレット、マンガン紫等のマゼンタの顔料や染料、蛍光増白剤、紫外線吸収剤等の各種の添加剤を適宜組み合わせて加えるのが好ましい。
【００１７】
本発明において好ましく用いられる非吸収性支持体である樹脂被覆紙は、ポリオレフィン樹脂の場合は、走行する原紙上に加熱溶融した樹脂を流延する、いわゆる押出コーティング法により製造され、そのおもて面または両面が樹脂により被覆される。また、電子線により硬化する樹脂の場合は、グラビアコーター、ブレードコーターなど一般に用いられるコーターにより樹脂を塗布した後、電子線を照射し、樹脂を硬化させて被覆する。また、樹脂を原紙に被覆する前に、原紙にコロナ放電処理、火炎処理等の活性化処理を施すことが好ましい。支持体のインク受容層が塗布される面（おもて面）は、その用途に応じて光沢面、マット面等に加工される。裏面に樹脂を被覆する必要はないが、カール防止の点から樹脂被覆したほうが好ましい。裏面は通常無光沢面であり、表面あるいは必要に応じて表裏両面にもコロナ放電処理、火炎処理等の活性処理を施すことができる。また、樹脂被覆層の厚みとしては特に制限はないが、一般に片面５〜５０μｍの厚みに表面または表裏両面にコーティングされる。
【００１８】
本発明における非吸収性支持体には、インク受容層を設ける面上に天然高分子化合物や合成樹脂を主体とするプライマー層を設けるのが好ましい。支持体上に設けられるプライマー層はゼラチン、カゼイン等の天然高分子化合物や合成樹脂を主体とする。係る合成樹脂としては、アクリル樹脂、ポリエステル樹脂、ポリ塩化ビニリデン、ポリ塩化ビニル、酢酸ビニル樹脂、ポリスチレン、ポリアミド樹脂、ポリウレタン樹脂等が挙げられる。プライマー層は、支持体上に０．０１〜５μｍの膜厚（乾燥膜厚）で設けられる。好ましくは０．０１〜２μｍの範囲である。
【００１９】
また、本発明における非吸収性支持体には帯電防止性、搬送性、カール防止性等のために、各種のバックコート層を塗設することができる。バックコート層には無機帯電防止剤、有機帯電防止剤、親水性バインダー、ラテックス、硬化剤、顔料、界面活性剤等を適宜組み合わせて含有せしめることができる。
【００２０】
本発明のインク受容層に用いられる平均二次粒子径が５００ｎｍ以下の無機微粒子としては、非晶質合成シリカ、アルミナ、アルミナ水和物、炭酸カルシウム、炭酸マグネシウム、二酸化チタン等公知の各種微粒子が挙げられるが、インク吸収性と生産性の点で非晶質合成シリカ、アルミナまたはアルミナ水和物が好ましい。インク受容層に用いられる無機微粒子の好ましい量は１０〜５０ｇ／ｍ２であり、より好ましくは１２〜３５ｇ／ｍ２であり、特に好ましくは１５〜２５ｇ／ｍ２である。
【００２１】
非晶質合成シリカは、製造法によって湿式法シリカ、気相法シリカ、及びその他に大別することができる。湿式法シリカは、更に製造方法によって沈降法シリカ、ゲル法シリカ、ゾル法シリカに分類される。沈降法シリカは珪酸ソーダと硫酸をアルカリ条件で反応させて製造され、粒子成長したシリカ粒子が凝集・沈降し、その後濾過、水洗、乾燥、粉砕・分級の行程を経て製品化される。沈降法シリカとしては、例えば東ソー・シリカ（株）からニップシールとして、（株）トクヤマからトクシールとして市販されている。ゲル法シリカは珪酸ソーダと硫酸を酸性条件下で反応させて製造する。熟成中に微小粒子は溶解し、他の一次粒子同士を結合するように再析出するため、明確な一次粒子は消失し、内部空隙構造を有する比較的硬い凝集粒子を形成する。例えば、東ソー・シリカ（株）からニップゲルとして、グレースジャパン（株）からサイロイド、サイロジェットとして市販されている。ゾル法シリカは、コロイダルシリカとも呼ばれ、珪酸ソーダの酸等による複分解やイオン交換樹脂層を通して得られるシリカゾルを加熱熟成して得られ、例えば日産化学工業（株）からスノーテックスとして市販されている。
【００２２】
気相法シリカは、湿式法に対して乾式法とも呼ばれ、一般的には火炎加水分解法によって作られる。具体的には四塩化ケイ素を水素及び酸素とともに燃焼して作る方法が一般的に知られているが、四塩化ケイ素の代わりにメチルトリクロロシランやトリクロロシラン等のシラン類も、単独または四塩化ケイ素と混合した状態で使用することができる。気相法シリカは日本アエロジル（株）からアエロジル、（株）トクヤマからＱＳタイプとして市販されている。
【００２３】
本発明には、気相法シリカが好ましく使用できる。本発明に用いられる気相法シリカの平均一次粒子径は３０ｎｍ以下が好ましく、より高い光沢を得るためには１５ｎｍ以下が好ましい。更に好ましくは平均一次粒子径が３〜１５ｎｍ（特に３〜１０ｎｍ）でかつＢＥＴ法による比表面積が２００ｍ２／ｇ以上（好ましくは２５０〜５００ｍ２／ｇ）のものを用いることである。なお、本発明でいう平均一次粒子径とは、微粒子の電子顕微鏡観察により一定面積内に存在する１００個の一次粒子各々の投影面積に等しい円の直径を粒子の粒子径として平均粒子径を求めたものであり、本発明でいうＢＥＴ法とは、気相吸着法による粉体の表面積測定法の一つであり、吸着等温線から１ｇの試料の持つ総表面積、即ち比表面積を求める方法である。通常吸着気体としては、窒素ガスが多く用いられ、吸着量を被吸着気体の圧、または容積の変化から測定する方法が最も多く用いられている。多分子吸着の等温線を表すのに最も著名なものは、Brunauer、Emmett、Tellerの式であってＢＥＴ式と呼ばれ表面積決定に広く用いられている。ＢＥＴ式に基づいて吸着量を求め、吸着分子１個が表面で占める面積を掛けて、表面積が得られる。
【００２４】
本発明のインク受容層が含有する気相法シリカの平均二次粒子径は５００ｎｍ以下であり、１０〜３００ｎｍであることが好ましく、更に２０〜２００ｎｍであることがより好ましい。また、このような平均二次粒子径とするためには、カチオン性化合物の存在下で分散したものが特に好ましく使用できる。分散方法としては、通常のプロペラ撹拌、タービン型撹拌、ホモミキサー型撹拌等で気相法シリカと分散媒を予備混合し、次にボールミル、ビーズミル、サンドグラインダー等のメディアミル、高圧ホモジナイザー、超高圧ホモジナイザー等の圧力式分散機、超音波分散機、及び薄膜旋回型分散機等を使用して分散を行うことが好ましい。シリカ分散物の固形分濃度は高いほうが好ましいが、あまり高濃度になると分散不可能となるため、好ましい範囲としては１５〜４０質量％、より好ましくは２０〜３５質量％である。なお、平均二次粒子径は、希薄分散液をレーザー回折／散乱式粒度分布測定装置で測定して求めることができる。
【００２５】
上記気相法シリカの分散に使用するカチオン性化合物としては、カチオン性ポリマーが好ましく使用できる。カチオン性ポリマーとしては、ポリエチレンイミン、ポリジアリルアミン、ポリアリルアミン、アルキルアミン重合物、特開昭５９−２０６９６号公報、特開昭５９−３３１７６号公報、特開昭５９−３３１７７号公報、特開昭５９−１５５０８８号公報、特開昭６０−１１３８９号公報、特開昭６０−４９９９０号公報、特開昭６０−８３８８２号公報、特開昭６０−１０９８９４号公報、特開昭６２−１９８４９３号公報、特開昭６３−４９４７８号公報、特開昭６３−１１５７８０号公報、特開昭６３−２８０６８１号公報、特開平１−４０３７１号公報、特開平６−２３４２６８号公報、特開平７−１２５４１１号公報、特開平１０−１９３７７６号公報等に記載された１〜３級アミノ基、４級アンモニウム塩基を有するポリマーが好ましく用いられる。特に、カチオン性ポリマーとしてジアリルアミン誘導体が好ましく用いられる。分散性及び分散液粘度の面で、これらのカチオンポリマーの分子量は２０００〜１０万程度が好ましく、特に２０００〜３万程度が好ましい。
【００２６】
本発明に使用するアルミナとしては、酸化アルミニウムのγ型結晶であるγ−アルミナが好ましく、中でもδグループ結晶が好ましい。γ−アルミナは一次粒子を１０ｎｍ程度まで小さくすることが可能である。アルミナの好ましい平均二次粒子径は２０〜３００ｎｍである。通常は、数千から数万ｎｍの二次粒子結晶を超音波や高圧ホモジナイザー、対向衝突型ジェット粉砕機等で平均二次粒子径を５００ｎｍ以下、好ましくは２０〜３００ｎｍ程度まで粉砕したものが使用できる。
【００２７】
本発明に使用するアルミナ水和物はＡｌ２Ｏ３・ｎＨ２Ｏ（ｎ＝１〜３）の構成式で表される。アルミナ水和物は、アルミニウムイソプロポキシド等のアルミニウムアルコキシドの加水分解、アルミニウム塩のアルカリによる中和、アルミン酸塩の加水分解等の公知の製造方法により得られる。本発明に使用されるアルミナ水和物の平均二次粒子径は５００ｎｍ以下、好ましくは２０〜３００ｎｍである。
【００２８】
本発明に用いられる上記のアルミナ、及びアルミナ水和物は、酢酸、乳酸、蟻酸、硝酸等の公知の分散剤によって分散された分散液の形態から使用される。
【００２９】
本発明では無機微粒子のバインダーとしてジアセトンアクリルアミド変性ポリビニルアルコールを使用する。ジアセトンアクリルアミド変性ポリビニルアルコールは、ジアセトンアクリルアミド−酢酸ビニル共重合体を鹸化する等公知の方法によって製造することができる。ジアセトンアクリルアミド単位の含有量としては、０．１〜１５モル％の範囲が好ましく、更に０．５〜１０モル％の範囲が好ましい。鹸化度としては８５〜９９モル％が好ましい。重合度としては５００〜５０００のものが好ましく、特に１５００〜２５００のものが好ましい。
【００３０】
本発明では、インク受容層の強度を損なわない範囲で、ジアセトンアクリルアミド変性ポリビニルアルコールに加えて、更に他の公知の樹脂バインダーを併用してもよい。例えば、未変性ポリビニルアルコールや各種変性ポリビニルアルコール、カルボキシメチルセルロース、ヒドロキシプロピルセルロース等のセルロース誘導体、澱粉や各種変性澱粉、ゼラチンや各種変性ゼラチン、キトサン、カラギーナン、カゼイン、大豆蛋白、ポリビニルピロリドン、ポリアクリルアミド等を必要に応じて併用することができる。この際透明性の点で、ジアセトンアクリルアミド変性ポリビニルアルコールと相溶性の高い樹脂バインダーを併用することが好ましい。
【００３１】
他の樹脂バインダーを併用するときの使用量は、本発明の効果を得るためには、ジアセトンアクリルアミド変性ポリビニルアルコールに対して他の樹脂バインダーを２００質量％以下にすることが好ましく、１００質量％以下とすることがより好ましく、更に５０質量％以下が好ましい。
【００３２】
ジアセトンアクリルアミド変性ポリビニルアルコールを含む樹脂バインダーの総含有量は、少ないほどインク受容層中の空隙容積が大きくなりインク吸収性が高くなる面で好ましいが、少なすぎるとインク受容層が脆弱となりひび割れ等の表面欠陥が多くなったり、光沢が低下したりするため、無機微粒子総量に対して５〜４０質量％の範囲が好ましく、特に１０〜３０質量％が好ましい。
【００３３】
次に本発明のヒドラジン系架橋剤について説明する。ヒドラジン系架橋剤とは末端ヒドラジノ基を２個以上有する化合物であり、末端ヒドラジノ基とはヒドラジノ基の一方の窒素原子が無置換であり、もう一方の窒素原子が分子の他の構造部分に結合しているヒドラジノ基である。末端ヒドラジノ基を含む部分構造として、ヒドラジン、カルボン酸ヒドラジド、セミカルバジド、カルボヒドラジド、スルホン酸ヒドラジド、イミド酸ヒドラジド等の部分構造を挙げることができるが、特にカルボン酸ヒドラジド、セミカルバジド構造であることが好ましい。該２個以上のヒドラジノ基は、脂肪族基、芳香族基、ヘテロ環基等の任意の有機基で連結される。本発明のヒドラジン系架橋剤の具体例としては、４，４′−メチレンビス（フェニルヒドラジン）、２，４，６−トリヒドラジノ−１，３，５−トリアジン、カルボヒドラジド、チオカルボヒドラジド、ジアミノグアニジン、コハク酸ジヒドラジド、アジピン酸ジヒドラジド、クエン酸トリヒドラジド、セバチン酸ジヒドラジド、イソフタル酸ジヒドラジド等のポリカルボン酸ヒドラジド類、４，４′−エチレンジセミカルバジド、４，４′−ヘキサメチレンジセミカルバジド等のポリイソシアネートとヒドラジンの反応物、ポリアクリル酸ヒドラジド等のポリマー型ヒドラジド等が挙げられる。特に、水溶性及び反応性の点で、コハク酸ジヒドラジド、アジピン酸ジヒドラジドが好ましい。
【００３４】
ヒドラジン系架橋剤の使用量としては、ジアセトンアクリルアミド変性ポリビニルアルコールを架橋し、塗布液を非吸収性支持体上に塗布、乾燥したときに欠陥が生じないバインダー強度が得られるのに十分な量が必要であり、ジアセトンアクリルアミド変性ポリビニルアルコールに対して１質量％以上が好ましく、更に５質量％以上が好ましい。また、ヒドラジン系架橋剤が多すぎても架橋反応が起こりにくくなったり、未反応のヒドラジン系架橋剤が塗膜中に残存し、塗布欠陥やインク吸収性が悪化したりすることがあるので、ジアセトンアクリルアミド変性ポリビニルアルコールに対して５０質量％以下が好ましく、更に２０質量％以下が好ましい。
【００３５】
本発明では、塗布時に使用するヒドラジン系架橋剤全量を、塗布する１時間以上前にジアセトンアクリルアミド変性ポリビニルアルコール全量と混合する。そのためヒドラジン系架橋剤の一部または全量を塗布直前に塗布液に添加する方法やヒドラジン系架橋剤とジアセトンアクリルアミド変性ポリビニルアルコールを異なる塗布液に含有させておき支持体上に逐次塗布する方法あるいは２つの塗布液を同時重層塗布する方法に比べて、未反応のまま塗膜中に残存するヒドラジン系架橋剤の量が少ない。塗膜に残存する未反応ヒドラジン系架橋剤は、塗布欠陥の原因になったりインク吸収性を悪化させたりすることがあるので、少ないほうが好ましい。好ましくは、ジアセトンアクリルアミド変性ポリビニルアルコールとヒドラジン系架橋剤の架橋反応が終了した塗布液を使用することである。
【００３６】
ジアセトンアクリルアミド変性ポリビニルアルコールとヒドラジン系架橋剤の架橋反応の速度は、温度、ｐＨ、濃度等により変化するため、架橋反応終了までに必要な時間は条件により異なるが、架橋反応の終了は、塗布液の粘度変化によって判断することができる。塗布液調製後、塗布液を一定温度に保持しておくと、架橋反応の進行とともに初めは塗布液粘度が急激に上昇する。粘度上昇はしだいに緩やかになり、やがて変化しなくなる。粘度が変化なくなるときを架橋反応終了と見なすことができる。粘度変化には架橋反応以外の要因も考えられるため、実際にはある温度に保持したときの１時間の粘度変化が１０％以内になるときを、架橋反応終了と見なすことができる。
【００３７】
ジアセトンアクリルアミド変性ポリビニルアルコールとヒドラジン系架橋剤の架橋反応が進行した本発明の塗布液は、液温が低いほど粘度が高くゲル化しやすくなり、液温が高いほど粘度が低く流動性が高くなる。本発明の塗布液を非吸収性支持体上に塗布して得られる塗膜は、塗布時には均一な塗布面を得るために流動性が必要であり、塗布時の温度は３０℃以上であることが好ましく、更に４０℃以上であることが好ましい。塗布時の塗膜温度は、塗布液温度、支持体温度、及び塗布時の周囲環境等を調節して設定することができるが、塗布液温度の調節で塗膜温度を設定するのが簡便である。塗布液は温度が高いほど粘度が低下し高濃度の塗布液を使用することができる点で好ましく、温度が高すぎると水分が蒸発し不溶物が析出することがあるので、塗布液組成や塗布方式により異なるが、塗布液温度の好ましい範囲は３０〜９０℃であり、特に好ましくは４０〜８０℃である。なお、塗膜温度は、非接触測定可能な放射温度計を使用して測定することができる。
【００３８】
本発明では、非吸収性支持体上に塗布液を塗布することで得られた塗膜の温度を、塗布時の温度より１０℃以上低下させた後、乾燥する。好ましくは１５℃以上低下させる。塗膜の温度を下げて塗膜の粘度を高くし、塗膜の流動性を低下させたのち乾燥することにより、塗布後そのまま高温で乾燥するよりも塗布欠陥が少なく、光沢が高く、またインク吸収性に優れるインクジェット記録材料を得ることができる。塗膜の温度は低くするほど塗膜の粘度が高くなる点では好ましいが、室温以下に冷却するためには冷却装置が必要であり、冷却してから乾燥するため乾燥工程に長い時間が掛かり生産性及びエネルギー効率の面で好ましくない。そのため２０〜４０℃の範囲に塗膜の温度を下げることが好ましい。塗膜の温度を２０〜４０℃の範囲に下げる方法としては、室温付近の空気中に放置したり、２０〜４０℃の範囲に保持されたボックス内を通過させたりすればよく、特に冷却装置を設置する必要はない。
【００３９】
塗膜の温度が１０℃以上低下した後には、高温の空気を吹き付けて乾燥することが好ましい。より高温で乾燥させたほうが生産性の面で好ましいが、あまり高温にすると乾燥空気による風紋が発生するなど塗布故障が発生しやすくなるため、乾燥空気の最高温度は３０〜８０℃が好ましく、更に４０〜７０℃が好ましい。また、乾燥効率を上げるために除湿した低湿度の空気を用いることが好ましい。
【００４０】
インク受容層の乾燥塗布量は、全固形分量として１０〜５０ｇ／ｍ２の範囲が好ましく、１５〜４０ｇ／ｍ２の範囲がより好ましく、特に１５〜３５ｇ／ｍ２の範囲がより好ましい。
【００４１】
本発明では、他の公知の硬膜剤を併用してもよい。架橋剤の具体例としては、ホルムアルデヒド、グルタルアルデヒドの如きアルデヒド系化合物、ジアセチル、クロルペンタンジオンの如きケトン化合物、ビス（２−クロロエチル尿素）、２−ヒドロキシ−４，６−ジクロロ−１，３，５−トリアジン、米国特許第３，２８８，７７５号記載の如き反応性のハロゲンを有する化合物、ジビニルスルホン、米国特許第３，６３５，７１８号記載の如き反応性のオレフィンを持つ化合物、米国特許第２，７３２，３１６号記載の如きＮ−メチロール化合物、米国特許第３，１０３，４３７号記載の如きイソシアナート類、米国特許第３，０１７，２８０号、同２，９８３，６１１号記載の如きアジリジン化合物類、米国特許第３，１００，７０４号記載の如きカルボジイミド系化合物類、米国特許第３，０９１，５３７号記載の如きエポキシ化合物、ムコクロル酸の如きハロゲンカルボキシアルデヒド類、ジヒドロキシジオキサンの如きジオキサン誘導体、クロム明ばん、硫酸ジルコニウム、ほう酸、ほう酸塩、ほう砂の如き無機架橋剤等を併用できる。
【００４２】
本発明では、塗布液を非水溶性支持体上に塗布する直前に水溶性ジルコニウム化合物及び水溶性アルミニウム化合物から選ばれる少なくとも１種の化合物を塗布液に添加することが好ましい。水溶性とは、常温常圧下で水に１質量％以上溶解することを目安とする。水溶性ジルコニウム化合物としては、酢酸ジルコニウム、硝酸ジルコニウム、塩基性炭酸ジルコニウム、水酸化ジルコニウム、炭酸ジルコニウム・アンモニウム、炭酸ジルコニウム・カリウム、硫酸ジルコニウム、フッ化ジルコニウム、塩化ジルコニウム、塩化ジルコニウム八水和物、オキシ塩化ジルコニウム、ヒドロキシ塩化ジルコニウム等が挙げられる。
【００４３】
これらの水溶性ジルコニウム化合物の中でも、インク受容層のｐＨに対する影響が比較的小さく、インク受容層を形成する塗布液に安定に添加できるものが好ましく、酢酸ジルコニウム（酢酸ジルコニル）、オキシ塩化ジルコニウムが特に好ましい。
【００４４】
これらのものは、第一稀元素化学工業（株）からジルコゾールの商品名で各種市販されており、また日本軽金属（株）からも同様のものが市販されている。
【００４５】
本発明の水溶性ジルコニウム化合物の添加量は、塗布液に含有される平均二次粒子径が５００ｎｍ以下の無機微粒子の固形分量に対してＺｒＯ２換算で０．１〜１０質量％が好ましく、更に好ましくは０．５〜５質量％である。
【００４６】
水溶性アルミニウム化合物としては、塩化アルミニウムまたはその水和物、硫酸アルミニウムまたはその水和物、アルミニウムミョウバン等が挙げられ、中でも塩基性ポリ水酸化アルミニウム（塩基性ポリ塩化アルミニウム）が好ましい。
【００４７】
塩基性ポリ水酸化アルミニウムは、組成式がＡｌ２（ＯＨ）ｎＣｌ６−ｎ（１＜ｎ＜６）で表され、モノマー、ダイマー及び３つ以上のアルミニウムを含有する多核縮合イオンを含んでいる水溶性のポリ水酸化アルミニウムである。ここで、ｎ／６×１００（％）を塩基度と称する。本発明に使用する塩基性ポリ水酸化アルミニウムの塩基度は、インク受容層のｐＨに対する影響が比較的小さいことや染料の発色性の点で７８％以上が好ましい。また、塩基度が９０％を超える塩基性ポリ水酸化アルミニウムは不安定で、合成が困難なことが多いため、塩基度は７８〜９０％の範囲が好ましく、特に８０〜８４％の範囲が好ましい。
【００４８】
本発明の水溶性アルミニウム化合物の添加量は、塗布液に含有される平均二次粒子径が５００ｎｍ以下の無機微粒子の固形分量に対してＡｌ２Ｏ３換算で０．１〜１０質量％が好ましく、更に好ましくは１〜５質量％である。
【００４９】
水溶性ジルコニウム化合物及び水溶性アルミニウム化合物から選ばれる少なくとも１種の化合物を塗布液に添加する際、これら化合物は水溶液として添加することが好ましいが、この水溶液のｐＨを調整するために、酸性化合物または塩基性化合物を混合してもよい。酸性化合物としては、塩酸、硫酸、硝酸、リン酸の如き無機酸、酢酸、クエン酸、コハク酸、メタンスルホン酸、ｐ−トルエンスルホン酸の如き有機酸を用いることができる。塩基性化合物としては、水酸化リチウム、水酸化ナトリウム、水酸化カリウム等の如きアルカリ金属水酸化物、炭酸ナトリウム、炭酸カリウム、炭酸水素ナトリウム等の如きアルカリ金属炭酸塩、酢酸ナトリウム、酢酸カリウム、フタル酸ナトリウム、フタル酸水素カリウム、プロピオン酸ナトリウム、乳酸ナトリウム、蟻酸ナトリウム等の如きアルカリ金属カルボン酸塩、アンモニア、トリエタノールアミン、ジエタノールアミンの如き有機塩基を挙げることができる。ただし無機酸のような強酸性化合物やアルカリ金属水酸化物のような強塩基性化合物を使用すると、添加時に固体が析出しやすいため、カルボン酸等の弱酸性化合物やアルカリ金属のカルボン酸塩や重炭酸塩等の弱塩基性化合物を使用することが好ましい。
【００５０】
また、塗布直前に添加するとは、水溶性ジルコニウム化合物及び水溶性アルミニウム化合物から選ばれる少なくとも１種の化合物を塗布液に添加してから塗布するまでに要する時間が２分以内であることを意味する。
【００５１】
水溶性ジルコニウム化合物及び水溶性アルミニウム化合物はジアセトンアクリルアミド変性ポリビニルアルコールと反応し、塗膜表面のひび割れを防止する効果を有する。水溶性ジルコニウム化合物及び水溶性アルミニウム化合物を塗布直前ではなく、予め塗布液中に添加しておくと、ジアセトンアクリルアミド変性ポリビニルアルコールとの反応によって塗布液の粘度が上昇し塗布が困難となることがある。
【００５２】
水溶性ジルコニウム化合物及び水溶性アルミニウム化合物を塗布直前に添加する方法としては、塗布直前に塗布液の貯留釜に添加しても良いが、貯留釜から塗布装置へ塗布液が送液される経路で、塗布液に混合することが好ましい。この方法はインライン添加と称されており、そのための混合装置もインラインミキサーやスタティックミキサーとして市販されている。例えば、Ｋｅｎｉｃｓ社（アメリカ）製  スタティックミキサー、Ｓｕｌｇｅｒ社（スイス）製  スタティックミキシングエレメントＳＭＶ型、晃立工業（株）製シマザキパイプミキサー、東レ（株）製  Ｈｉ−Ｍｉｘｅｒ等がある。また、インライン動的ミキサーとしては、特開２０００−２７１４６３号公報に記載のものを用いることができる。
【００５３】
インク受容層中にはインク中の色材の定着性を上げ、発色性を更に向上させるために、カチオン性物質を含有させることができる。カチオン性物質としては、例えばカチオン性ポリマーや水溶性金属化合物が挙げられる。カチオン性ポリマーとしては、ポリエチレンイミン、ポリジアリルアミン、ポリアリルアミン、アルキルアミン重合物、特開昭５９−２０６９６号公報、特開昭５９−３３１７６号公報、特開昭５９−３３１７７号公報、特開昭５９−１５５０８８号公報、特開昭６０−１１３８９号公報、特開昭６０−４９９９０号公報、特開昭６０−８３８８２号公報、特開昭６０−１０９８９４号公報、特開昭６２−１９８４９３号公報、特開昭６３−４９４７８号公報、特開昭６３−１１５７８０号公報、特開昭６３−２８０６８１号公報、特開平１−４０３７１号公報、特開平６−２３４２６８号公報、特開平７−１２５４１１号公報、特開平１０−１９３７７６号公報等に記載された１〜３級アミノ基、４級アンモニウム塩基を有するポリマーが好ましく用いられる。これらカチオン性ポリマーの分子量は５０００以上が好ましく、更に５０００〜１０万程度が好ましい。
【００５４】
水溶性金属化合物としては、例えば水溶性の多価金属塩が挙げられる。カルシウム、バリウム、マンガン、銅、コバルト、ニッケル、鉄、亜鉛、クロム、マグネシウム、タングステン、モリブデンから選ばれる金属の水溶性塩が挙げられる。具体的には例えば、酢酸カルシウム、塩化カルシウム、蟻酸カルシウム、硫酸カルシウム、酢酸バリウム、リン酸バリウム、塩化マンガン、酢酸マンガン、蟻酸マンガン二水和物、硫酸マンガンアンモニウム六水和物、塩化第二銅、塩化アンモニウム銅（II）二水和物、硫酸銅、塩化コバルト、チオシアン酸コバルト、硫酸コバルト、硫酸ニッケル六水和物、塩化ニッケル六水和物、酢酸ニッケル四水和物、硫酸ニッケルアンモニウム六水和物、アミド硫酸ニッケル四水和物、フェノールスルフォン酸ニッケル、臭化第一鉄、塩化第一鉄、塩化第二鉄、硫酸第一鉄、硫酸第二鉄、臭化亜鉛、塩化亜鉛、硝酸亜鉛六水和物、硫酸亜鉛、フェノールスルフォン酸亜鉛、酢酸クロム、硫酸マグネシウム、塩化マグネシウム六水和物、クエン酸マグネシウム九水和物、リンタングステン酸ナトリウム、クエン酸ナトリウムタングステン、１２タングストリン酸ｎ水和物等が挙げられる。
【００５５】
インク受容層には、表面張力の調整のために界面活性剤を添加することができる。用いられる界面活性剤はカチオン系、ノニオン系、ベタイン系、アニオン系のいずれのタイプでも良く、また低分子のものでも高分子のものでも良い。１種もしくは２種以上界面活性剤を塗布液中に添加するが、界面活性剤の添加量は塗布液に対して０．００１〜１０質量％が好ましい。
【００５６】
インク受容層には、更に着色染料、着色顔料、紫外線吸収剤、酸化防止剤、顔料の分散剤、消泡剤、レベリング剤、防腐剤、蛍光増白剤、粘度安定剤、ｐＨ調節剤等の公知の各種添加剤を添加することもできる。
【００５７】
インク受容層を構成する各層の塗布方法は、公知の塗布方法を用いることができる。例えば、スライドビード方式、カーテン方式、エクストルージョン方式、エアナイフ方式、ロールコーティング方式、ロッドバーコーティング方式、スロットダイ方式等がある。
【実施例】
【００５８】
以下、実施例により本発明を詳しく説明するが、本発明の内容は実施例に限られるものではない。なお、記載中、部、％は明記しない限り質量部、質量％を示す。
【００５９】
＜ポリオレフィン樹脂被覆紙支持体の作製＞
広葉樹晒クラフトパルプ（ＬＢＫＰ）と針葉樹晒サルファイトパルプ（ＮＢＳＰ）の１：１混合物をカナディアン  スタンダード  フリーネスで３００ｍｌになるまで叩解し、パルプスラリーを調製した。これにサイズ剤としてアルキルケテンダイマーを対パルプ０．５％、強度剤としてポリアクリルアミドを対パルプ１．０％、カチオン化澱粉を対パルプ２．０％、ポリアミドエピクロロヒドリン樹脂を対パルプ０．５％添加し、水で希釈して１％スラリーとした。このスラリーを長網抄紙機で坪量１７０ｇ／ｍ２になるように抄造し、乾燥調湿してポリオレフィン樹脂被覆紙の原紙とした。抄造した原紙に、密度０．９１８ｇ／ｃｍ３の低密度ポリエチレン１００部の樹脂に対して、１０部のアナターゼ型酸化チタンを均一に分散したポリエチレン樹脂組成物を３２０℃で溶融し、厚さ３５μｍになるように押出コーティングし、微粗面加工されたクーリングロールを用いて押出被覆し表面とした。もう一方の面には密度０．９６２ｇ／ｃｍ３の高密度ポリエチレン樹脂７０部と密度０．９１８ｇ／ｃｍ３の低密度ポリエチレン樹脂３０部のブレンド樹脂組成物を同様に３２０℃で溶融し、厚さ３０μｍになるように押出コーティングし、粗面加工されたクーリングロールを用いて押出被覆し裏面とした。
【００６０】
上記ポリオレフィン樹脂被覆紙表面に高周波コロナ放電処理を施した後、下記組成のプライマー層をゼラチンが５０ｍｇ／ｍ２（約０．０５μｍ）となるように塗布乾燥して支持体を作成した。
【００６１】
＜プライマー層＞
石灰処理ゼラチン                                              １００部
スルフォコハク酸−２−エチルヘキシルエステル塩                    ２部
クロム明ばん                                                    １０部
【００６２】
＜シリカ分散液１の調製＞
水にジメチルジアリルアンモニウムクロライドホモポリマー（分子量９０００、４部）と気相法シリカ（平均一次粒子径７ｎｍ、１００部）を添加し、のこぎり歯状ブレード型分散機を使用して予備分散液を作成した。次に得られた予備分散物を圧力ホモジナイザーで処理して、固形分濃度２０質量％、平均二次粒子径１７０ｎｍのシリカ分散液１を得た。
【００６３】
＜塗布液の粘度変化測定＞
シリカ分散液１と他の薬品を４０℃で混合し、固形分濃度１１％になるように下記組成の塗布液１を調製した。塗布液１を４０℃で保温し粘度変化を観察したところ、混合してから１時後２６ｍＰａ・ｓ、２時間後３９ｍＰａ・ｓ、３時間後４５ｍＰａ・ｓ、４時間後４７ｍＰａ・ｓ、６時間後４７ｍＰａ・ｓであった。３時間以降は１時間の粘度変化が１０％以内であり、３時間で架橋反応が終了していると見なすことができる。また、各経過時間毎に液温度を２５℃に下げて粘度を測定すると、１時後１０８ｍＰａ・ｓ、２時間後からはいずれも２０００ｍＰａ・ｓ以上であった。
【００６４】
＜塗布液１＞
シリカ分散液１                          （シリカ固形分として）    １００部
ジアセトンアクリルアミド変性ポリビニルアルコール                    ２５部
（ケン化度９２％、平均重合度１７００）
アジピン酸ジヒドラジド                                            ２．５部
【００６５】
＜記録シート１の作製＞
シリカ分散液１と他の薬品を４０℃で混合し、固形分濃度１１％になるように上記組成の塗布液１を調製した。調製後４０℃で１時間保温した後、上記支持体の表面にシリカ固形分換算で１９ｇ／ｍ２となるようバーコーターで塗布した。塗膜温度は４０℃であった。塗布後、室温に６０秒間放置して塗膜温度が２５℃に低下した後、６０℃の空気を吹き付けて乾燥し記録シート１を得た。
【００６６】
＜記録シート２の作製＞
記録シート１の作製と同様に塗布液１を調製し、４０℃で２時間保温した後、上記支持体の表面にシリカ固形分換算で１９ｇ／ｍ２となるようバーコーターで塗布した。塗膜温度は４０℃であった。塗布後、室温に６０秒間放置して塗膜温度が２５℃に低下した後、６０℃の空気を吹き付けて乾燥し記録シート２を得た。
【００６７】
＜記録シート３の作製＞
記録シート１の作製と同様に塗布液１を調製し、４０℃で３時間保温した後、上記支持体の表面にシリカ固形分換算で１９ｇ／ｍ２となるようバーコーターで塗布した。塗膜温度は４０℃であった。塗布後、室温に６０秒間放置して塗膜温度が２５℃に低下した後、６０℃の空気を吹き付けて乾燥し記録シート３を得た。
【００６８】
＜記録シート４の作製＞
シリカ分散液１と他の薬品を５０℃で混合し、固形分濃度１１％になるように下記組成の塗布液２を調製した。調製後５０℃で３時間保温した後、上記支持体の表面にシリカ固形分換算で１９ｇ／ｍ２となるようバーコーターで塗布した。塗膜温度は５０℃であった。塗布後、室温に６０秒間放置して塗膜温度が２５℃に低下した後、６０℃の空気を吹き付けて乾燥し記録シート４を得た。なお、塗布液２の液温５０℃での粘度変化は、塗布液１と同様に２時間以降の粘度変化が小さくなっている。
【００６９】
＜塗布液２＞
シリカ分散液１                          （シリカ固形分として）    １００部
ジアセトンアクリルアミド変性ポリビニルアルコール                    ２５部
（ケン化度９９％、平均重合度２０００）
アジピン酸ジヒドラジド                                            ２．５部
【００７０】
＜記録シート５の作製＞
記録シート１の作製と同様に塗布液１を調製し、４０℃で３時間保温した後、酢酸ジルコニウム水溶液（ＺｒＯ２換算濃度５％、シリカ固形分量１００部に対してＺｒＯ２換算２部となる量）を塗布直前に添加し、上記支持体の表面にシリカ固形分換算で１９ｇ／ｍ２となるようバーコーターで塗布した。塗膜温度は４０℃であった。塗布後、室温に６０秒間放置して塗膜温度が２５℃に低下した後、６０℃の空気を吹き付けて乾燥し記録シート５を得た。
【００７１】
＜記録シート６の作製＞
記録シート１の作製と同様に塗布液１を調製し、４０℃で３時間保温した後、塩基性ポリ水酸化アルミニウム水溶液（塩基度８３％、Ａｌ２Ｏ３換算濃度５％、シリカ固形分量１００部に対してＡｌ２Ｏ３換算５部となる量）を塗布直前に添加し、上記支持体の表面にシリカ固形分換算で１９ｇ／ｍ２となるようバーコーターで塗布した。塗膜温度は４０℃であった。塗布後、室温に６０秒間放置して塗膜温度が２５℃に低下した後、６０℃の空気を吹き付けて乾燥し記録シート６を得た。
【００７２】
＜記録シート７の作製＞
記録シート１の作製と同様に４０℃で塗布液１を調製後、すぐに上記支持体の表面にシリカ固形分換算で１９ｇ／ｍ２となるようバーコーターで塗布した。塗膜温度は４０℃であった。塗布後、室温に６０秒間放置して塗膜温度が２５℃に低下した後、６０℃の空気を吹き付けて乾燥し記録シート７を得た。
【００７３】
＜記録シート８の作製＞
記録シート１の作製と同様に塗布液１を調製し、４０℃で３時間保温した後、上記支持体の表面にシリカ固形分換算で１９ｇ／ｍ２となるようバーコーターで塗布した。塗膜温度は４０℃であった。塗布後、すぐに６０℃の空気を吹き付けて乾燥し記録シート８を得た。
【００７４】
＜記録シート９の作製＞
記録シート１の作製と同様に塗布液１を調製し、４０℃で３時間保温した後、上記支持体の表面にシリカ固形分換算で１９ｇ／ｍ２となるようバーコーターで塗布した。塗膜温度は４０℃であった。塗布後、室温に数秒放置して塗膜温度が３５℃に低下した後、６０℃の空気を吹き付けて乾燥し記録シート９を得た。
【００７５】
＜記録シート１０の作製＞
シリカ分散液１と他の薬品を４０℃で混合し、固形分濃度１１％になるように下記組成の塗布液３を調製した。調製後４０℃で３時間保温した後、アジピン酸ジヒドラジド２部を塗布直前に追加し、上記支持体の表面にシリカ固形分換算で１９ｇ／ｍ２となるようバーコーターで塗布した。塗膜温度は４０℃であった。塗布後、室温に６０秒間放置して塗膜温度が２５℃に低下した後、６０℃の空気を吹き付けて乾燥し記録シート１０を得た。なお、塗布液３の液温４０℃での粘度変化は調製後３時間以降小さくなることを確認した。
【００７６】
＜塗布液３＞
シリカ分散液１                          （シリカ固形分として）    １００部
ジアセトンアクリルアミド変性ポリビニルアルコール                    ２５部
（ケン化度９２％、平均重合度１７００）
アジピン酸ジヒドラジド                                            ０．５部
【００７７】
＜記録シート１１の作製＞
シリカ分散液１と他の薬品を４０℃で混合し、固形分濃度１１％になるように下記組成の塗布液４を調製した。調製後４０℃で３時間保温した後、上記支持体の表面にシリカ固形分換算で１９ｇ／ｍ２となるようバーコーターで塗布した。塗膜温度は４０℃であった。塗布後、室温に６０秒間放置して塗膜温度が２５℃に低下した後、６０℃の空気を吹き付けて乾燥し記録シート１１を得た。なお、塗布液４の粘度は、４０℃に保温中変化しなかった。
【００７８】
＜塗布液４＞
シリカ分散液１                          （シリカ固形分として）    １００部
ジアセトンアクリルアミド変性ポリビニルアルコール                    ２５部
（ケン化度９２％、平均重合度１７００）
ホウ酸                                                                ５部
【００７９】
＜記録シート１２の作製＞
シリカ分散液１と他の薬品を４０℃で混合し、固形分濃度１１％になるように下記組成の塗布液５を調製し、上記支持体の表面にシリカ固形分換算で１９ｇ／ｍ２となるようバーコーターで塗布した。塗膜温度は４０℃であった。塗布後、冷却装置を用いた５℃の空気中に６０秒間放置して塗膜温度が１０℃に低下した後、４０℃の空気を吹き付けて乾燥し記録シート１２を得た。
【００８０】
＜塗布液５＞
シリカ分散液１                          （シリカ固形分として）    １００部
未変性ポリビニルアルコール                                          ２５部
（ケン化度８８％、平均重合度３５００）
ホウ酸                                                                ５部
【００８１】
上記のように作製した記録シートについて、下記の評価を行った。その結果を表１に示す。
【００８２】
＜表面ひび割れ＞
記録シート表面を目視で観察し、下記の基準で評価した。
◎：ひび割れなし。
○：記録シートの一部に僅かにひび割れが観察される。
△：記録シートの一部に小さいひび割れが観察される。
×：記録シート全面にひび割れが観察される。
【００８３】
＜表面状態＞
記録シート表面を目視で観察し、下記の基準で評価した。
○：むらのない均一な表面である。
×：塗膜厚さの異なる部分があり、それに起因するむらが観察される。
【００８４】
＜折り割れ＞
記録シートの印字面が外側になるように曲げたときに、表面に割れが生じるかどうかを観察し、下記基準で評価した。
○：割れが生じる。
×：割れが生じない。
【００８５】
＜インク吸収性＞
インクジェットプリンター（セイコーエプソン（株）製ＰＭ−８７０Ｃ）を用いて、レッド、ブルー、グリーン、ブラックのベタ印字を行い、印字直後にＰＰＣ用紙を印字部に重ねて軽く圧着し、ＰＰＣ用紙に転写したインク量の程度を目視で観察し、下記の基準で評価した。
○：転写しない。
△：印字部の一部に転写が観察される。
×：印字部全体に転写が観察される。
【００８６】
【表１】
2013202941.tif 000002
【００８７】
記録シート１０は架橋剤を一部反応させておき、塗布直前に架橋剤を追加して更に架橋反応を進める方法だが、乾燥終了までに架橋反応が十分に進行しなかったと考えられる。表１より、本発明のインクジェット記録材料の製造方法は冷却設備を必要とせず、比較的高温で乾燥でき、塗布欠陥が発生しにくいことから生産性が高く、且つインク吸収性、耐折り割れ性に優れるインクジェット記録材料が得られることがわかる。